특정 실시 태양 에서 , 본 발명 의 분쇄 팽창 흑연 응 집체 는 예 를 들 어 도 3 a 에서 와 같이 , " 폴리프로필렌 동종 중합체 ( PPH ) 중 의 열 전도성 첨가제 로서 사용 된다 . 순수 한 ( "" virgin "") PPH 의 낮 은 열 전도도 ( 약 0 . 4 W / m * K ) 는 ", 비교 적 낮 은 충전 수준 에서 , 분쇄 팽창 흑연 응 집체 를 약 20 %( w / w ) 로딩 했 을 때 10 배 ( one order of magnitude ) 증가 한다 ( 약 3 . 5 W / m * K ) . 횡 방향 의 열전도도 는 종 방향 의 열 전도도 의 절반 이 다 . 이러 한 결과 는 팽창 흑연 입자 의 비등방성 이 최종 화합물 에서 명확 해 지 며 , 이 는 분사 성형 공정 중 의 그 들 의 정렬 에 기인 한다는 것 을 나타낸다 . 이러 한 특성 은 본 명세서 에서 기재 된 전도성 중합체 의 특정 실시 태양 을 이용 하 는 물질 을 디자인 할 때 당연히 고려 되 어야 하 며 , 심지어 최종 열전도 성 을 미세 조정 하 는 데 사용 될 수 도 있 다 . 물론 , 열 전도도 는 측정 하 는 동안 샘플 지향 성 ( 방향 ) 뿐 만 아니 라 중합체 타입 , 샘플 히스토리 ( 컴 파 운 딩 의 타입 과 조건 , 및 공정 ) 및 측정 방법 에 따라 크 게 달라진다 .